(57)【要約】【課題】  塗布面からのグリース成分中の油分または油状添加物の拡散が十分に抑制されたシリコーングリース組成物およびシリコーンオイルコンパウンド組成物を提供する。【解決手段】  変性シリコーンオイルを基油とし、疎水基としてのポリフルオロアルキレン基と、親水基としてのポリオキシエチレン及び／又はポリオキシプロピレン基とからなるフッ素系界面活性剤が配合されてなる。ポリフルオロアルキレン基は、好ましくは炭素数が３〜２１であるパーフルオロアルキレン基でであり、また、ポリオキシエチレン及び／又はポリオキシプロピレンの単位数は、好ましくは１〜１０である。【選択図】        なし【特許請求の範囲】
【請求項１】
変性シリコーンオイルを基油とし、疎水基としてのポリフルオロアルキレン基と、親水基としてのポリオキシエチレン及び／又はポリオキシプロピレン基とからなるフッ素系界面活性剤が配合されてなることを特徴とするシリコーングリース組成物。
【請求項２】
前記ポリフルオロアルキレン基が、炭素数が３〜２１であるパーフルオロアルキレン基である請求項１記載のシリコーングリース組成物。
【請求項３】
前記ポリオキシエチレン及び／又はポリオキシプロピレンの単位数が１〜１０である請求項１または２記載のシリコーングリース組成物。
【請求項４】
変性シリコーンオイルを基油とし、疎水基としてのポリフルオロアルキレン基と、親水基としてのポリオキシエチレン及び／又はポリオキシプロピレン基とからなるフッ素系界面活性剤が配合されてなることを特徴とするシリコーンオイルコンパウンド組成物。
【請求項５】
前記ポリフルオロアルキレン基が、炭素数が３〜２１であるパーフルオロアルキレン基である請求項４記載のシリコーンオイルコンパウンド組成物。
【請求項６】
前記ポリオキシエチレン及び／又はポリオキシプロピレンの単位数が１〜１０である請求項４または５記載のシリコーンオイルコンパウンド組成物。
【発明の詳細な説明】
【技術分野】
【０００１】
本発明は、成分中の油分または油状添加物の拡散を抑制したシリコーンオイルを基油としたシリコーングリース組成物及びシリコーンオイルコンパウンド組成物に関する。
【背景技術】
【０００２】
近年、電子・電気部品の高機能化及び小型化が進み、回転部、摺動部、駆動部等に用いられるグリースに対し、耐熱性及び低温特性等の性能が求められるようになってきた。これらの特性を有するグリースとして、合成オイルを基油とし、金属石鹸、ウレア、フッ素樹脂等の増ちょう剤を配合したグリースが知られている。
【０００３】
しかしながら、このようなグリースは、グリース成分中の油分または油状添加物等が経時的に塗布面から拡散し、他の電子・電気部品や機器類、またはケースの外にまで広がり、汚染する問題がある。そこで、これらの問題を解決するために基油にフッ素系界面活性剤を配合する方法が提案されている（例えば、特許文献１、特許文献２、特許文献３等参照）。
【特許文献１】特公平４−４６９９９号公報
【特許文献２】特開平６−２９９１８２号公報
【特許文献３】特開平０８−０１１６９０号公報
【発明の開示】
【発明が解決しようとする課題】
【０００４】
これらの特許文献１〜３に開示されたグリースは、一般的なαオレフィン油、エチレンαオレフィン油、シリコーン油、ジエステル油等の合成油が基油として挙げられているが、実際にはαオレフィン油に展開しているだけである。そのため、撥水性、高温特性、電気絶縁性および長期耐熱性に優れた特性を有するシリコーン油のうち、如何なるシリコーン油において、特に上述の拡散抑制について優れた効果が奏せられるかについては全く検討がなされていなかった。
【０００５】
また、シールや放熱を目的とするシリコーンオイルコンパウンド組成物においても同様の拡散問題による汚染があった。
【０００６】
そこで、本発明の目的は、塗布面からの成分中の油分または油状添加物の拡散が十分に抑制されたシリコーングリース組成物およびシリコーンオイルコンパウンド組成物を提供することにある。
【課題を解決するための手段】
【０００７】
本発明者らは、上記課題を解決すべく、一般的なシリコーングリースに上記フッ素系界面活性剤を配合して、期待する拡散防止効果が得られるか否か検討したところ、必ずしも十分には得られないことが判明した。そこで、所望の拡散防止効果が得られるシリコーングリースを見出すべく更に鋭意検討した結果、基油としてのシリコーンオイルを変性オイルとし、かつ特定のフッ素系界面活性剤を配合することにより塗布面からのグリース成分中の油分または油状添加物の拡散を極めて少なく抑えることができることを見出し、本発明を完成するに至った。
【０００８】
即ち、本発明のシリコーングリース組成物は、変性シリコーンオイルを基油とし、疎水基としてのポリフルオロアルキレン基と、親水基としてのポリオキシエチレン及び／又はポリオキシプロピレン基とからなるフッ素系界面活性剤が配合されてなることを特徴とするものである。
【０００９】
また、本発明のシリコーンオイルコンパウンド組成物は、変性シリコーンオイルを基油とし、疎水基としてのポリフルオロアルキレン基と、親水基としてのポリオキシエチレン及び／又はポリオキシプロピレン基とからなるフッ素系界面活性剤が配合されてなることを特徴とするものである。
【００１０】
前記ポリフルオロアルキレン基は、好ましくは炭素数が３〜２１であるパーフルオロアルキレン基である。また、前記ポリオキシエチレン及び／又はポリオキシプロピレンの単位数は、好ましくは１〜１０である。
【発明の効果】
【００１１】
本発明のシリコーングリース組成物およびシリコーンオイルコンパウンド組成物によれば、塗布面からのグリースまたはコンパウンド成分中の油分または油状添加物等の拡散を十分に抑制することができる。
【発明を実施するための最良の形態】
【００１２】
以下、シリコーングリース組成物を例にとり、本発明の実施の形態を具体的に説明する。
本発明のシリコーングリース組成物は、変性シリコーンオイルを基油とする。かかる変性シリコーンオイルとは、反応基を持たないメチルシリコーンオイル以外のシリコーンオイルのことであり、具体的にはメチル基以外のフェニル基、アルキル基、アラルキル基、ポリエーテル基、フルオロ基等でメチル基を置換したシリコーンオイルを意味する。変性シリコーンオイルとしては、例えば、メチル基以外のアルキル変性シリコーンオイル、好ましくは炭素数６〜３０のアルキル変性シリコーンオイル、アラルキル変性シリコーンオイル、ポリエーテル変性シリコーンオイル、フルオロ変性シリコーンオイル等を好適に挙げることができる。また、かかる変性シリコーンオイルの基油には、基油全体に対し、５０重量％以下で、反応基を持たないストレートシリコーンオイルのジメチルシリコーンオイルを添加することができる。
【００１３】
本発明に係るフッ素系界面活性剤は、疎水基としてのポリフルオロアルキレン基と、親水基としてのポリオキシエチレン及び／又はポリオキシプロピレン基とからなる。疎水基としてのポリフルオロアルキレン基としては、炭素数が３〜２１であるパーフルオロアルキレン基であることが望ましい。また、ポリフルオロアルキレン基としては、好ましくは、炭素原子数が１から３０のポリフルオロアルキレン基が挙げられ、直鎖状、分岐状、環状またはこれらを組み合わせたものいずれでもよい。更に、フッ素化脂肪族基は、その主鎖中に酸素原子またはチッソ原子を介入したものであってもよい。
【００１４】
また、親水基としてのポリオキシエチレン及び／又はポリオキシプロピレン基とてしは、繰り返し単位数が１から１０の構造を有するものが、ポリフルオロアルキレン基との共重合体である添加剤としてグリースへの添加の際に速やかに混合することが可能となり、好ましい。より好ましくは、ポリオキシエチレン基及び／又はポリオキシプロピレン基の、繰り返し単位数が３から７の構造を有するものである。
【００１５】
本発明に係るフッ素系界面活性剤の添加量は、グリース成分１００重量部に対し、好ましくは０．０１から１５重量部、より好ましくは０．１から１０重量部である。０．０１重量部未満では、グリース成分中の油分または油状添加物の拡散を良好に抑制することができない。一方、１５重量部を超えると、かかる拡散を抑制することはできるが、過剰な添加になりフッ素系界面活性剤が分離してしまうおそれがある。
【００１６】
本発明のシリコーングリース組成物には、増ちょう剤が適宜配合される。好適な増ちょう剤としては、金属石鹸、主にステアリン酸リチウム、ヒドロキシステアリン酸リチウム石鹸等を挙げることができる。また、潤滑性を付与する目的には、固体潤滑剤として、フッ素樹脂、カーボン、チッ化ホウ素等を使用することができる。さらに、電気絶縁性やシール性を付与する目的には、シリカ粉を用いることが好ましい。さらにまた、熱伝導性を付与する目的には、金属酸化物、主にアルミナ、亜鉛華等、またセラミックスとしてはチッ化ホウ素、チッ化アルミ等を好適に用いることができる。その他の添加剤としては、錆を防ぐためには防錆剤、酸化防止剤、硫化防止剤、着色剤等を使用することができる。
【実施例】
【００１７】
以下、本発明を実施例及び比較例を挙げて説明するが、これらの説明が本発明を制限するものではない。
【００１８】
以下の表１に、実施例および比較例で用いたシリコーン系グリースおよびオイルコンパウンド並びにその基油の種類を示す。また、使用したフッ素系界面活性剤は、フッ素化アルキルエステル〔Ｒｆ−ＣＯＯ（ＣＨ2ＣＨ2Ｏ）nＨ，Ｒｆ：パーフルオロアルキル基（Ｃ8）、ｎ＝２０〕である。表１に示すシリコーン系グリースにこのフッ素系界面活性剤を下記の表２に示す配合割合にて配合し、よく撹拌しサンプルを調製した。その後、室温で１週間放置と８０℃で１週間放置した後、拡散試験を行った。
【００１９】
尚、基油の拡散性の評価は、スリガラス上に直径が１６ｍｍの円状になるようにグリースを塗布し、８０℃の恒温槽中に所定時間放置後、その直径を測定した。基油の拡散が無い場合は、１６ｍｍの結果になり、拡散が大きくなる程、その数値は大きくなる。測定結果を下記の表２に示す。
【００２０】
【表１】
2005247998.tif 000002
１）関東化成工業（株）製
２）ＧＥ東芝シリコーン（株）製
３）信越化学（株）製
４）ＧＥ東芝シリコーン（株）製
【００２１】
【表２】
2005247998.tif 000003
【産業上の利用可能性】
【００２２】
本発明のシリコーングリース組成物は、精密機器分野への用途、例えば、カメラ、パソコン、携帯電話等の回転部、摺動部、駆動部への用途に好適に用いられる。また、本発明のシリコーンオイルコンパウンド組成物は、シールや放熱を目的とする用途、例えば、防水・防湿シールトランジスターやＩＣの放熱シールの用途に適用される。